УЛУЧШЕННЫЕ ПОКРЫТИЯ С ПОНИЖЕННЫМ СОДЕРЖАНИЕМ ДИОКСИДА ТИТАНА

1. Водная композиция для покрытия, содержащая от 78 до 85% PVC, считая на общий объем твердых веществ сухого покрытия, если не указано иное,
a) матирующие пигментные частицы, содержащие
i) от 3 до 10% диоксида титана,
ii) от 0 до 20% полых полимерных частиц;
b) нематирующие частицы наполнителя, содержащие
i) карбонат магния и кальция, и/или
ii) карбонат кальция, и/или
iii) нефелиновый сиенит, и/или
iv) каолин,
где i)+ii)+iii)+iv)=40-80% и iv) составляет 0-20%;
c) частицы полимерного связующего вещества с расчетной температурой Tg Флори 5-25°С, имеющего кислотное число от 15 до 65 мг КОН/г полимера, и где частицы полимера получены из акриловых мономеров и при необходимости дополнительно содержащие стирол и/или его производные;
d) диспергатор, имеющий среднечисловую молекулярную массу по меньшей мере 3500 Да и выбранный на основании того, что потребность в диспергаторе смеси матирующих частиц пигмента отличается от полых полимерных частиц по п.а), и частиц наполнителя по п.b) больше, чем 0,35%, считая на массу диоксида титана и частиц наполнителя;
e) летучий коалесцирующий растворитель,
где композиция является свободной от нелетучего коалесцирующего растворителя.
2. Композиция покрытия по п.1, в которой любое различие между фактическим PVC и суммой а) и b) компенсируется другими нематирующими частицами наполнителя.
3. Композиция покрытия по п.1 или 2, в которой матирующие пигменты белые.
4. Композиция покрытия по п.3, в которой белые матирующие пигменты выбраны из диоксида титана и полых полимерных частиц.
5. Композиция покрытия по п.1, в которой полимерные полые сферы составляют менее чем 10% по объему.
6. Композиция покрытия по п.1, в которой частицы наполнителя выбраны из группы, состоящей из карбоната магния кальция, карбоната кальция, нефелинового сиенита и каолина.
50
7. Композиция покрытия по п.6, в которой от 20 до 50% твердых частиц суммарного объема сухого покрытия содержат частицы наполнителя с d≤2 мкм.
8. Композиция покрытия по п.1, в которой полимерное связующее вещество имеет расчетную Tg Фокса от 6 до 21°С.
9. Композиция покрытия по п.1, в которой полимерное связующее вещество получено из стирола, бутилакрилата и акриловой кислоты.
10. Композиция покрытия по п.1, в которой связующее вещество содержит от 5 до 20% от высушенного покрытия.
11. Композиция покрытия по п.1, в которой кислотное число полимерного связующего вещества составляет от 15 до 60 мг КОН/г полимера.
12. Композиция покрытия по п.1, в которой кислотный компонент содержит акриловую кислоту, и/или метакриловую кислоту, и/или малеиновую кислоту, и/или ее ангидрид.
13. Композиция покрытия по п.1, в которой потребность в диспергаторе оценивается следующим способом или его эквивалентом: i) постепенным добавлением диспергатора к водной дисперсии неполимерного матирующего пигмента и частиц наполнителя и мониторингом вязкости полученной смеси для определения минимальной вязкости, ii) идентификацией количества добавленного диспергатора для достижения минимальной вязкости как потребности в диспергаторе.
14. Композиция покрытия по п.1, содержащая до 4 мас.% коалесцирующего растворителя, считая на жидкую композицию.
15. Композиция покрытия по п.1, в которой коалесцирующий растворитель уменьшает расчетную Tg Фокса полимерного связующего вещества от -10 до -80°С.
16. Композиция покрытия по п.1, дополнительно содержащая цветные пигменты.
17. Композиция покрытия по п.1, имеющая цвет, когда высушивание удовлетворяет критериям
критическая
C*<С и
Y>mC*+35,
критическая
если вычисления производят с использованием m и С согласно таблице ниже:
Угол цветного тона h*
m
С<sub>критическая</sub>
0
0,098
39,063
10
0,063
42,739
20
0,231
40,130
30
0,399
37,522
40
0,498
37,444
50
0,579
38,000
60
0,655
39,500
70
0,732
41,000
80
0,793
45,286
90
0,854
49,571
100
0,803
47,136
110
0,740
43,955
120
0,663
41,727
130
0,580
39,909
140
0,498
38,565
150
0,416
37,696
160
0,346
37,381
170
0,318
39,586
180
0,283
40,850
190
0,190
39,350
200
0,101
38,000
210
0,060
38,000
220
0,021
38,333
230
-0,007
40,000
240
-0,041
40,314
250
-0,083
38,600
260
-0,125
36,886
270
-0,167
35,171
280
-0,152
34,640
290
-0,131
34,240
300
-0,079
34,000
310
0,016
34,000
320
0,112
34,000
330
0,207
34,000
340
0,235
34,471
350
0,161
35,647
360
0,098
39,063
18. Композиция покрытия по п.17, имеющая значение С* меньше чем 5 и значение Y больше чем 85.
19. Композиция покрытия по п.1, имеющая блеск меньше чем 15% при измерении при 85°.
20. Способ покрытия изделия или сооружения, имеющих поверхность, композицией, как определено в любом из предшествующих пунктов, включающий стадии, использующие по меньшей мере один жидкий слой покрытия с помощью кисти, валика, подушечки или пульверизатора; позволяющее или заставляющее слой высохнуть и/или затвердеть.
21. Изделие или сооружение, имеющие поверхность, покрытые композицией по любому из пп.1-19.